СЫРЬЕВАЯ СМЕСЬ ДЛЯ ИЗГОТОВЛЕНИЯ СИЛИКАТНОГО КИРПИЧА
RAW MIX FOR MANUFACTURING OF LIME-SAND BRICK

Изобретение относится к производству строительных материалов.
Известна сырьевая смесь для изготовления силикатного кирпича, содержащая, мас.%: кремнеземистый компонент (кварцевый песок) 90-95; молотую негашеную известь 5-10 [1].
Задача изобретения состоит в расширении сырьевой базы для производства силикатного кирпича.
Технический результат достигается тем, что сырьевая смесь для изготовления силикатного кирпича, включающая кремнеземистый компонент и молотую негашеную известь, отличающаяся тем, что в качестве кремнеземистого компонента используют вулканический пепел, при следующем соотношении компонентов, мас.%: вулканический пепел 90,0-95,0; молотая негашеная известь 5,0-10,0.
2
2
2
3
2
3
2
2
2
5
3
2 аморф.
2 кварц.
Вулканический пепел - это полиминеральная порода, представленная кварцем, полевым шпатом, биотитом, цеолитом, кристаллитом, вулканическим стеклом, графитом, магнетитом, обломками полиминеральных и окремненных пород. Химический состав пепла, мас.%: SiO 71,6; TiO 0,31; AlO 14,29; FeO 2,26; MnO 0,04; CaO 1,8; MgO 0,7; KO 3,54; NaO 3,42; PO 0,08; SO 0,05; п.п.п. 2.02; SiO4,8; SiO 10,44.
В таблице приведены составы сырьевой смеси для изготовления силикатного кирпича.
Таблица 1
Компоненты
Содержание, мас.%:
состав №1
состав №2
Вулканический пепел
90,0
95,0
Молотая негашеная известь
10,0
5,0
Вулканический пепел и молотую негашеную известь тщательно перемешивают, добавляют воду, вновь перемешивают и выдерживают до полного гашения извести. Затем из приготовленной смеси под давлением 15-17 МПа формуют кирпич, который подвергают автоклавной обработке в атмосфере насыщенного пара при давлении 0,9 МПа и температуре 175°С в течение 10 ч.
Источники информации
1. Попов К.Н. Материаловедение для каменщиков, монтажников конструкций. - М.: Высш. шк., 1991. - С.189-192.